Brevet FR2011271A1 — publié le 19700227

i 2011271 La présente invention concerne un support poreux en poudre destiné aux électrodes d'accumulateurs alcalins. Ces supports d'électrode existent sous différentes formes et l'on connaît notamment, par exemple d'après la demande 5 de brevet allemand mise à l'inspection publique n° 1 091 634, ceux qui contiennent des grains de graphite nickelés et agglomérés entre eux, en plus d'une poussière de nickel en fine poudre. Les grains de graphite, dont les dimensions sont en pratique très grandes, avec en général des diamètres supérieurs à 200 10 microns, sont alors nickelés par électrolyse. Ceci offre des inconvénients : en premier lieu, le revêtement galvanique de nickel n'est pas partout uniforme sur les grains de graphite; le support d'électrode possède, par conséquent et à cause de l'addition de poussière de nickel dans 15 son ensemble, plus de nickel qu'il n'est nécessaire. De tels supports ne sont pas d'autre part mécaniquement satisfaisants. Ils sont facilement friables : cela est dû aussi aux irrégularités du niekelage des divers grains de graphite et, ainsi, à une liaison par frittage non satisfaisante. 20 On connaît en principe, pour d'autres applications9 & côté du niekelage galvanique, le niekelage par cuisson dit "sans courant". Le nickel est alors en général déposé sur les surfaces synthétiques ou métalliques par réduction à partir d'une solution le plus souvent alcaline. Avec une matière plastique, 25 il n'y a pas besoin de préparer spécialement la surface. Des métaux communs au point de vue électrochimique, comme le fer ou le cuivre, recueillent directement le nickel; on peut se reporter pour cela à ce qui a été écrit sur le procédé "Nibodur" de la Société Bayer Leverkusen. On peut de cette façon nickeler 30 les objets les plus différents. Le graphite compact ne peut cependant pas être recouvert de nickel sans emploi de courant, de cette manière ou d'une autre. L'invention a pour but la création d'un support d'électrode poreux en poudre, satisfaisant à toufe égards aux 35 points de vue mécanique et électrique et présentant notamment une structure globale à résistance suffisante, pour une très faible dépense en nickel. Selon l'invention, dans un support d'électrode du type précité, les grains de graphite ont des dimensions d'environ 40 5 à 200 microns, sont nickelés par cuisson, ainsi que frittés 69 19927 2011271 entre eux et à une ou plusieurs armatures constituées par un voile nickelé, un tissu ni-ckelé ou à la fois un voile et un tissu nickelés. Cette armature est de préférence frittée sur les deux 5 faces extérieures du support d'électrode. On tire parti selon l'invention du fait surprenant qu'on peut entourer, bien que le graphite compact ne soit pas nickelable sans colorant, des grains de graphite finement divisés, à granulométrie de 5 à 200 microns, par niekelage sans courant 10 avec le procédé de cuisson précédemment décrit, d'une gaîne de nickel qui, les entourant de toutes parts, à une épaisseur et une densité régulières. Après frittage de ces grains de graphite nickelés par cuisson à température d'environ 900°C, on obtient un support 15 d'électrode dont la résistance mécaniquè est étonnante, avec une consommation de nickel faible en comparaison. Le voile, le tissu ou le voile et le tissu nickelés agissent de surcroît cosEse l'armature d'une construction en béton armé et assurant que le support conforme à l'invention reprend tous les efforts, 20 indifféremment, lorsqu'on utilise des accumulateurs alcalins équipés de tels supports d'électrodes. Le tissu ou le voile d'armature sont par exemple constitués par des fibres de verrs, un monofilament synthétique, des fibres coupées ou d'autres élé^-snts analogues. 25 La description qui va suivre, en regard du dessin annexé à titre d'exemple, fera bien comprendre comment l'invention peut être mise en pratique, La figure 1 est une coupe d'un support d'électrode conforme à l'invention. 30 La figure 2 représente à plus grande échelle un détail du support de la figure 1. Le support d'électrode 1 poreux en poudre que représentent les figures est destiné à des accumulstsurs alcalins. Il se compose;, dans sa construetion de principe, de grains en 35 graphite 2 nickelés et agglomérés entre eux. Les grains de graphite 2 indiqués sur la figure 2 présentent des dimensions de 20 microns; ils peuvent plus généralement avoir des dimensions comprises dans 13intervalle de 5 à 200 microns. Ils peuvent étonnamment être aîefeelês par le 40 procédé de cuisson précédèrent décrit. BAQ PÇIOINAL \ . 69 19927 2011271 On obtient alors la couche de nickel 3 indiqué© figure 2, à épaisseur et densité uniformes, entourant de tous côtés les divers grains de graphite 2 qui, par conséquent, peuvent être frittes entre eux efficacement et avec une grande résistance 5 mécanique. De plus, il y a frittage sur le support d'une armature constituée par ion voile, une toile ou un voile et une toile 4 nickelés. Dans cet exemple, l'armature 4 se trouve sur les deux faces extérieures du support. 69 19927 4 2011271 -REVENDICATIONS- 1.- Support poreux en poudre pour électrode d'accumulateur alcalin, qui, composé de grains de graphite nickelés et agglomérés entre eux, est caractérisé par des grains de graphite 5 (2) à dimensions de 5 à 200 microns, revêtus de nickel par cuisson et frittés entre eux ainsi qu'à, a* moins une armature (4) elle-même constituée par un voile nickelé, un tissu nickelé ou un voile et un tissu nickelés. 2.- Support d'électrode selon la revendication 1, 10 caractérisé par le frittage de l'armature (4) sur ses deux faces extérieures.